КОМПОЗИЦИИ ВОЗОБНОВЛЯЕМЫХ СЛОЖНЫХ ПОЛИЭФИРОВ, ИМЕЮЩИЕ НИЗКУЮ ПЛОТНОСТЬ

1. Термопластическая композиция, включающая:
по меньшей мере один жесткий возобновляемый сложный полиэфир, температура стеклования которого составляет приблизительно 0°C или более, и предпочтительно от приблизительно 50°C до приблизительно 75°C; и
по меньшей мере одну полимерную добавку, повышающую ударную прочность,
при этом термопластическая композиция имеет морфологию, в которой внутри непрерывной фазы диспергировано множество дискретных первичных доменов и пор, причем домены содержат полимерную добавку, повышающую ударную прочность, а непрерывная фаза содержит возобновляемый сложный полиэфир,
и при этом плотность термопластической композиции составляет приблизительно 1,4 грамма на кубический сантиметр или менее, и предпочтительно от приблизительно 0,5 грамма на кубический сантиметр до приблизительно 0,95 грамма на кубический сантиметр, и
средняя процентная доля объема композиции, занятая порами, составляет от приблизительно 20% до приблизительно 80% на кубический сантиметр, и предпочтительно от приблизительно 40% до приблизительно 60% на кубический сантиметр.
2. Термопластическая композиция по п. 1, в которой аспектное отношение пор составляет от приблизительно 0,1 до приблизительно 1.
3. Термопластическая композиция по п. 1, в которой поры включают комбинацию микропор и нанопор.
4. Термопластическая композиция по п. 1, в которой возобновляемый сложный полиэфир представляет собой полимолочную кислоту.
5. Термопластическая композиция по п. 1, в которой отношение растворимости возобновляемого сложного полиэфира к растворимости полимерной добавки, повышающей ударную прочность, составляет от приблизительно 0,5 до приблизительно 1,5, отношение скорости течения расплава возобновляемого сложного полиэфира к скорости течения расплава полимерной добавки, повышающей ударную прочность, составляет от приблизительно 0,2 до приблизительно 8, и отношение модуля упругости по Юнгу возобновляемого сложного полиэфира к модулю упругости по Юнгу полимерной добавки, повышающей ударную прочность, составляет от приблизительно 2 до приблизительно 500.
6. Термопластическая композиция по п. 1, в которой полимерная добавка, повышающая ударную прочность, включает полиолефин, например пропиленовый гомополимер, сополимер пропилена и α-олефина, сополимер этилена и α-олефина или их комбинацию.
7. Термопластическая композиция по п. 1, дополнительно включающая по меньшей мере один модификатор границы раздела фаз.
8. Термопластическая композиция по п. 7, в которой модификатор границы раздела фаз имеет кинематическую вязкость, определяемую при температуре 40°С, составляющую от приблизительно 0,7 до приблизительно 200 санитистокс.
9. Термопластическая композиция по п. 7, в которой модификатор границы раздела фаз является гидрофобным.
10. Термопластическая композиция по п. 7, в которой модификатор границы раздела фаз представляет собой кремнийорганический полимер, сополимер кремнийорганического полимера и простого полиэфира, алифатический сложный полиэфир, ароматический сложный полиэфир, алкиленгликоль, алкандиол, аминоксид, сложный эфир жирной кислоты или их комбинацию.
11. Термопластическая композиция по п. 7, в которой полимерная добавка, повышающая ударную прочность, составляет от приблизительно 1% масс, до приблизительно 30% масс, в пересчете на массу возобновляемого сложного полиэфира, а модификатор границы раздела фаз составляет от приблизительно 0,1% масс. до приблизительно 20% масс. в пересчете на массу возобновляемого сложного полиэфира.
12. Термопластическая композиция по п. 1, отличающаяся тем, что композиция включает полиэпоксидный модификатор, который содержит функционализированный эпоксидом акриловый и/или метакриловый мономерный компонент.
13. Термопластическая композиция по п. 1, в которой возобновляемый сложный полиэфир составляет приблизительно 70% масс, или более термопластической композиции.
14. Термопластическая композиция по п. 1, в которой коэффициент Пуассона композиции составляет приблизительно 0,1 или менее, по ударная прочность по Изоду образца композиции с надрезом, измеряемая при 23°С в соответствии с ASTM D256-10 (Способ Ф), составляет приблизительно 1 Дж/см или более, относительное удлинение при разрыве, измеряемое при 23°С в соответствии с ASTM D638-10, составляет приблизительно 40% или более, и/или средняя шероховатость поверхности составляет приблизительно 0,2 мкм или более.
15. Способ получения термопластической композиции с низкой плотностью, подходящей для получения формуемых изделий, включающий:
получение смеси, которая содержит жесткий возобновляемый сложный полиэфир, например полимолочную кислоту, и полимерную добавку, повышающую ударную прочность, например полиолефин, причем температура стеклования жесткого возобновляемого сложного полиэфира составляет приблизительно 0°С или более;
формование из смеси материала предшественника; и
вытяжку материала предшественника при температуре, которая ниже температуры стеклования возобновляемого сложного полиэфира, предпочтительно при температуре по меньшей мере приблизительно на 10°С ниже температуры стеклования возобновляемого сложного полиэфира, в результате чего получают термопластическую композицию, которая содержит множество пор, плотность которой составляет приблизительно 1,4 грамма на кубический сантиметр или менее, и предпочтительно от приблизительно 0,5 грамма на кубический сантиметр до приблизительно 0,95 грамма на кубический сантиметр.
16. Способ по п. 15, дополнительно включающий формование термопластической композиции в виде изделия.
17. Способ по п. 16, дополнительно включающий отжиг композиции после формования, проводимый при температуре, превышающей температуру стеклования возобновляемого сложного полиэфира.
18. Способ по п. 15, в котором средняя процентная доля объема композиции, занятая порами, составляет от приблизительно 20% до приблизительно 80% на кубический сантиметр.
19. Способ по п. 15, в котором смесь включает по меньшей мере один модификатор границы раздела фаз и/или полиэпоксидный модификатор, который содержит функционализированный эпоксидом акриловый и/или метакриловый мономерный компонент.
20. Способ по п. 15, в котором смесь по существу не содержит газообразных вспенивателей.